(57)【要約】      （修正有）【課題】摩擦低減特性を潤滑油組成物のような潤滑剤に提供し、それによって効率を改善し、摩耗低減を助けるポリマーの提供。【解決手段】下記構造を有するポリマー。2020090653.tif 000028（式中、Ｌは連結基であり、Ｒは炭化水素基又は置換された炭化水素基であり、及びXは２以上、好ましくは２から１００、より好ましくは２から５０であり；かつ各｛Ｑ｝は：（ａ）３以上のモノマー単位で構成される同一のポリマーブロック、又は（ｂ）複数のポリマーブロックを含み、各ポリマーブロックは３以上のモノマー単位で構成される）【選択図】なし【特許請求の範囲】
【請求項１】
構造（Ｉ）を有するポリマー。
【化１】
2020090653.tif 000022
(I)
（式中、Ｌは連結基であり、Ｒは炭化水素基又は置換された炭化水素基であり、及びXは２以上、好ましくは２から１００、より好ましくは２から５０であり；かつここで各｛Ｑ｝は：
（ａ）３以上のモノマー単位で構成される同一のポリマーブロック、又は
（ｂ）複数のポリマーブロックを含み、各ポリマーブロックは３以上のモノマー単位で構成され、｛Ｑ｝−Ｌ−｛Ｑ｝部分は｛Ｐn…Ｐ2Ｐ1｝−Ｌ−｛Ｐ1Ｐ2…Ｐn｝構造を有し、ここで各Ｐnは個々のポリマーブロックであり、各｛Ｑ｝内のポリマーブロックの数ｎは同じであり；ここで各ｎの値についてポリマーブロックは同一であり；かつここでｎは２以上の整数であり、好ましくは２から１００、より好ましくは２から５０である）
【請求項２】
各ポリマーブロックが下記構造（ＩＩ）を有する、請求項１に記載のポリマー。
【化２】
2020090653.tif 000023
(II)
（式中、ｍは少なくとも３の整数であり、Ｒ1は水素又はメチルであり；Ｘは、１から５０個の、好ましくは１から３０個の炭素原子を有する炭化水素基、１から５０個の、好ましくは１から３０個の炭素原子を有する置換された炭化水素基、ＣＯＯＲ2、ＣＯＳＲ2又はＣＯＮＲ2Ｒ3、ＯＣＯＲ2、ＣＯＮＨＲ2、ＣＮ、ＣＯＳｉＲ2Ｒ3Ｒ4又はＣｌであり、ここでＲ2、Ｒ3及びＲ4は独立して水素、１から５０個の、好ましくは１から３０個の炭素原子を有する炭化水素基又は１から５０個の、好ましくは１から３０個の炭素原子を有する置換された炭化水素基であり；構造（ＩＩ）を有する各ブロックにおいて、各Ｒ1及び各Ｘ及び各ｍは同じであっても異なってもよい）
【請求項３】
各ＸがＣＯＯＲ2であり、各Ｒ2が直鎖又は分枝アルキル基である、請求項２に記載のポリマー。
【請求項４】
各ＸがＣＯＯＲ2であり、ここでＲ2が式−［（ＣＲ5Ｈ）yＯ］zＯＲ6のポリアルキレングリコール残基であって、ｙが２から４の整数、好ましくは２であり、ｚが２から１００、好ましくは２から２０、例えば２から１０であり、Ｒ5は水素又はメチル又はエチルのようなアルキル基であって、Ｒ6は水素、メチル又はエチルのようなアルキル基、又はフェニルのようなアリール基である、請求項２に記載のポリマー。
【請求項５】
各｛Ｑ｝が、｛Ｑ｝−Ｌ−｛Ｑ｝部分が下記構造（ＩＩＩ）を有するような、構造（ＩＩ）の複数のコポリマーブロックで構成される、請求項２に記載のポリマー。
【化３】
2020090653.tif 000024
(III) 
（式中、各ｍ1、ｍ2…ｍnは独立して、少なくとも３の整数であり、各Ｘ1、Ｘ2…Ｘnは独立して、１から５０個の、好ましくは１から３０個の炭素原子を有する炭化水素基、１から５０個の、好ましくは１から３０個の炭素原子を有する置換された炭化水素基、ＣＯＯＲ2、ＣＯＳＲ2又はＣＯＮＲ2Ｒ3、ＯＣＯＲ2、ＣＯＮＨＲ2、ＣＮ、ＣＯＳｉＲ2Ｒ3Ｒ4又はＣｌであり、Ｒ2、Ｒ3及びＲ4は独立して水素、１から５０個の、好ましくは１から３０個の炭素原子を有する炭化水素基、又は１から５０個の、好ましくは１から３０個の炭素原子を有する置換された炭化水素基である）
【請求項６】
各Ｘ1、Ｘ2…ＸnがＣＯＯＲ2であり、ここで各ｎにおいてＲ2が直鎖又は分枝アルキル基である、請求項５に記載のポリマー。
【請求項７】
各Ｘ1、Ｘ2…ＸnがＣＯＯＲ2であり、ここで各ｎにおいてＲ2が式−［（ＣＲ5Ｈ）yＯ］zＯＲ6のポリアルキレングリコール残基であって、式中、ｙは２から４の整数、好ましくは２であり、ｚは２から１００、好ましくは２から２０、例えば２から１０であり、Ｒ5は水素又はメチル又はエチルのようなアルキル基であり、Ｒ6は水素、メチル又はエチルのようなアルキル基、又はフェニルのようなアリール基である、請求項５に記載のポリマー。
【請求項８】
各Ｘ1、Ｘ2…ＸnがＣＯＯＲ2であって、ｎが少なくとも２であり、ここで少なくとも１つのｎにおいてＲ2が直鎖又は分枝アルキル基であり；かつ、ここで少なくとも１つの別のｎにおいてＲ2が式−［（ＣＲ5Ｈ）yＯ］zＯＲ6のポリアルキレングリコール残基であって、式中、ｙは２から４の整数、好ましくは２であり、ｚは２から１００、好ましくは２から２０、例えば２から１０であり、Ｒ5は水素又はメチル又はエチルのようなアルキル基であり、Ｒ6は水素、メチル又はエチルのようなアルキル基、又はフェニルのようなアリール基である、請求項５に記載のポリマー。
【請求項９】
Ｒ1が水素である、請求項２から８のいずれか１項に記載のポリマー。
【請求項１０】
各Ｘ1、Ｘ2…ＸnがＣＯＯＲ2であり、ここでｎは２であり；１つのｎにおいてＲ2は分枝アルキル基であり、他のｎにおいてＲ2は式−［（ＣＲ5Ｈ）yＯ］zＯＲ6のポリアルキレングリコール残基であって、式中、ｙは２から４の整数であって、好ましくは２であり、ｚは２から１００、好ましくは２から２０、例えば２から１０であり、Ｒ5は水素又はメチル又はエチルのようなアルキル基であり、Ｒ6は水素、メチル又はエチルのようなアルキル基、又はフェニルのようなアリール基である、請求項５に記載のポリマー。
【請求項１１】
分枝アルキル基が、２−エチルヘキシルであり、ポリアルキレングリコール残基が式−［（ＣＨ2）yＯ］zＯＭｅであって、式中、ｙは２及びｚは２、又はｙは２及びｚは７から８の平均値である、請求項１０に記載のポリマー。
【請求項１２】
各Ｘ1、Ｘ2…ＸnがＣＯＯＲ2であり、ここでｎは３であり；１つのｎにおいてＲ2は分枝アルキル基であり、他の２回のｎにおいてＲ2は式−［（ＣＲ5Ｈ）yＯ］zＯＲ6のポリアルキレングリコール残基であって、式中、ｙは２から４の整数であって、好ましくは２であり、ｚは２から１００、好ましくは２から２０、例えば２から１０であり、Ｒ5は水素又はメチル又はエチルのようなアルキル基であり、Ｒ6は水素、メチル又はエチルのようなアルキル基、又はフェニルのようなアリール基である、請求項５に記載のポリマー。
【請求項１３】
分枝アルキル基が、２−エチルヘキシルであり、各ポリアルキレングリコール残基が同一かつ式−［（ＣＨ2）yＯ］zＯＭｅであって、式中、ｙは２かつｚは２、又はｙは２かつｚは７から８の平均値である、請求項１２に記載のポリマー。
【請求項１４】
Ｌが二官能性開始剤分子の残基であって、ポリマーブロックを形成するために用いられるモノマーの重合を開始するために効果的である、請求項１から１３のいずれか１項に記載のポリマー。
【請求項１５】
Ｌが以下の構造を有する、請求項１から１４のいずれか１項に記載のポリマー。
【化４】
2020090653.tif 000025
（式中、＊はポリマーの残部との結合点を示し、ａは１から１００の整数、好ましくは１から３０、例えば１から１０である）
【請求項１６】
Ｒが以下の構造を有する、請求項１から１５のいずれか１項に記載のポリマー。
【化５】
2020090653.tif 000026
又は
2020090653.tif 000027
（式中、＊はポリマーの残部との結合点を示す）
【請求項１７】
主要量のベース潤滑剤、好ましくは潤滑粘度のオイル、及び少量の請求項１から１６のいずれか１項に記載のポリマーを含む、潤滑組成物。
【請求項１８】
主要量の潤滑粘度のオイルと、少量の請求項１から１６のいずれか１項に記載のポリマーと、少量のリン含有化合物、酸化防止剤、分散剤、金属清浄剤、耐摩耗剤、摩擦調整剤及び粘度調整剤のうち１つ以上と、を含む、潤滑油組成物。
【請求項１９】
表面を請求項１６に記載の潤滑組成物又は請求項１８に記載の潤滑油組成物で潤滑することを含む、機械装置の接触表面の間の摩擦を低減する方法。
【請求項２０】
機械装置が火花点火又は圧縮点火内燃エンジンである、請求項１９に記載の方法。
【請求項２１】
潤滑組成物によって潤滑される機械装置の接触表面の間の摩擦を低減するための、該組成物中の添加剤としての請求項１から１６のいずれか１項に記載のポリマーの使用。
【発明の詳細な説明】
【技術分野】
【０００１】
本発明は、ポリマー及び特に両親媒性ブロックポリマーに関する。本発明はまた、ポリマーを含有する潤滑組成物（潤滑剤）及び潤滑剤のための添加剤としてのポリマーの使用に関する。特に関心のある潤滑剤は、潤滑油組成物であって、火花点火及び圧縮点火内燃エンジンのクランクケースの潤滑に用いられるようなものである。ポリマーは、摩擦低減特性を、潤滑油組成物のような潤滑剤に提供し、それによって効率を改善し、摩耗低減を助ける。
ガソリン及びディーゼルエンジンの燃費改善には多くの関心がある。これは、潤滑剤エンジンオイルを通じて、（オイル粘度を低くすることによって）バルク流体のいずれかの摩擦への寄与を低減することによって、又は（摩擦調整剤添加剤を含めることによって）接触部品の間での摩擦を低減することによって、行うことができる。
【発明を実施するための形態】
【０００２】
第１の態様において、本発明は、構造（Ｉ）を有するポリマーを提供する：
【化１】
2020090653.tif 000002
(I)
ここで、Ｌは連結基であり、Ｒは炭化水素基又は置換された炭化水素基であり、及びＸは２以上、好ましくは２から１００、より好ましくは２から５０であり；かつここで各｛Ｑ｝は
（ａ）３以上のモノマー単位で構成される同一のポリマーブロックであり、又は
（ｂ）複数のポリマーブロックを含み、各ポリマーブロックは３以上のモノマー単位で構成され、例えば｛Ｑ｝−Ｌ−｛Ｑ｝部分は｛Ｐn…Ｐ2Ｐ1｝−Ｌ−｛Ｐ1Ｐ2…Ｐn｝構造を有し、ここでＰnは個々のポリマーブロックであり、各｛Ｑ｝内のポリマーブロックの数ｎは同じであり；ここで各ｎの値についてポリマーブロックは同一であり；かつここでｎは２以上の整数であり、好ましくは２から１００、より好ましくは２から５０である。
【０００３】
全てのポリマー同様、本発明のポリマーは不可避的に分子量分布を有する分子の混合物となる。したがって、構造（Ｉ）の値ｘは、混合物中に存在する分子の平均値を示すものであると理解される。
実施形態（ｂ）に従うポリマー中に存在する各｛Ｑ｝内のポリマーブロックの数、すなわち、Ｐn…Ｐ2Ｐ1中のｎの値は、少なくとも２であり、例えば２から５０、例えば２から１０であってよい。好ましい実施形態において、実施形態（ｂ）に従うポリマーは、２、３、４又は５、より好ましくは２又は３ポリマーブロックを各｛Ｑ｝内に有する。
【０００４】
実施形態（ａ）と実施形態（ｂ）の両方において、｛Ｑ｝内の各ポリマーブロックは最小３モノマー単位で構成される。例えば、ブロック中に３から１００モノマー単位、好ましくは３から５０、より好ましくは５から３０、例えば、５から２０、あってよい。１００を超える繰り返しモノマー単位を含有するポリマーブロックもまた可能である。ポリマーブロックは、ただ一つのタイプのモノマーから形成されてもよく（すなわちそれらはホモポリマーブロックである）、又は１を超えるタイプのモノマーから形成されるコポリマーブロックであってもよい。好ましくは、｛Ｑ｝内の各ポリマーブロックはホモポリマーブロックである。実施形態（ｂ）において、｛Ｑ｝は複数のポリマーブロックを含み、各ポリマーブロックは好ましくはホモポリマーブロックであるが、各ポリマーブロックがコポリマーブロックである構造又は１以上のポリマーブロックがホモポリマーブロックであり１以上がコポリマーブロックである構造もまた可能である。実施形態（ｂ）において、｛Ｑ｝は複数のポリマーブロックを含み、各｛Ｑ｝内の隣接するブロックは異なっており、対称的な要領で連結基Ｌの周りに配列される。例えば、１つのポリマーブロックをＡとし、第二のポリマーブロックをＢとすると、｛Ｑ｝−Ｌ−｛Ｑ｝部分の例としては、ＡＢ−Ｌ−ＢＡ、ＢＡ−Ｌ−ＡＢ、ＡＢＡ−Ｌ−ＡＢＡ、ＢＡＢ−Ｌ−ＢＡＢ等が含まれる。第３のポリマーブロックＣが用いられる場合、｛Ｑ｝−Ｌ−｛Ｑ｝部分としては、例えばＡＢＣ−Ｌ−ＣＢＡ、ＣＢＡ−Ｌ−ＡＢＣ、ＡＢＣＡ−Ｌ−ＡＣＢＡ、ＡＢＣＡＢＣ−Ｌ−ＣＢＡＣＢＡ等が含まれる。第４、第５及び更なるポリマーブロック（Ｄ、Ｅ…）は同じパターンに従って含まれてよいことが理解されるであろう。ＡＡＢ−Ｌ−ＢＡＡ、ＡＢＢ−Ｌ−ＢＢＡ等のような配列は、同一の隣接するポリマーブロックを有し、特定のタイプのより大きなポリマーブロックを含む｛Ｑ｝−Ｌ−｛Ｑ｝部分の例と単純に同等である。例えば、ＡＡＢ−Ｌ−ＢＡＡは、モノマーＡの反復ブロックがタイプＡのより大きなポリマーブロックと同等であることから、ＡＢ−Ｌ−ＢＡと同等である。｛Ｑ｝−Ｌ−｛Ｑ｝部分の例として含まれないのは、ＡＢ−Ｌ−ＡＢ、ＡＢＣ−Ｌ−ＡＢＣ等のような配列であり、これはこれらの部分中のポリマーブロックが対称的な要領で連結基Ｌの周りに配列されないからである。
【０００５】
ある実施形態において、｛Ｑ｝内の各ポリマーブロックは、構造（ＩＩ）を有する：
【化２】
2020090653.tif 000003
(II)
ここで、ｍは少なくとも３の整数であり、Ｒ1は水素又はメチルであり；Ｘは、１から５０個の、好ましくは１から３０個の炭素原子を有する炭化水素基、１から５０個の、好ましくは１から３０個の炭素原子を有する置換された炭化水素基、ＣＯＯＲ2、ＣＯＳＲ2又はＣＯＮＲ2Ｒ3、ＯＣＯＲ2、ＣＯＮＨＲ2、ＣＮ、ＣＯＳｉＲ2Ｒ3Ｒ4又はＣｌであり、ここでＲ2、Ｒ3及びＲ4は独立して水素、１から５０個の、好ましくは１から３０個の炭素原子を有する炭化水素基又は１から５０個の、好ましくは１から３０個の炭素原子を有する置換された炭化水素基であり；構造（ＩＩ）を有する各ブロックにおいて、各Ｒ1及び各Ｘ及び各ｍは同じであっても異なってもよい。
【０００６】
炭化水素基は、水素と炭素のみを含む基である。これらは脂肪族、脂環式、芳香族、脂肪族及び脂環式置換芳香族並びに芳香族置換脂肪族及び脂環式基を含む。例として、直鎖又は分枝アルキル基及び直鎖又は分枝アルケニル基；シクロアルキル及びシクロアルケニル基、アルキルシクロアルキル基、アルケニルシクロアルキル基、アルキルシクロアルケニル基及びアルケニルシクロアルケニル基；フェニル及びナフチルのようなアリール基、アルキルフェニル及びアルケニルフェニルのようなアルキルアリール及びアルケニルアリール基；ベンジル及びフェニルアルキルのようなアリールアルキル及びアリールアルケニル基であって、アルキル（アルケニル）基が直鎖又は分枝であってよいものが挙げられる。
置換された炭化水素基は、炭化水素基として上記定義された全てのタイプの基であり、また１以上のヘテロ原子を含む。該ヘテロ原子は、官能基として、例えばヒドロキシ、アルコキシ、アシル、ニトロ、シアノ及びチオールとして存在してもよく、又は酸素、窒素、硫黄、ホウ素、ケイ素又はハロゲンのような原子は、炭素鎖又はその他の炭素原子で構成される環の中に存在してもよい。ポリアルキレングリコール基及びエーテル基は、置換された炭化水素基の例である。
【０００７】
実施形態（ａ）の例は、ポリマー中の各｛Ｑ｝が構造（ＩＩ）の同一のポリマーブロックであって以下を含む場合である：
ＸはＣＯＯＲ2であり、Ｒ2は直鎖又は分枝アルキル基である実施形態。この実施形態においてＲ1が水素の場合、各ポリマーブロックはポリアクリラートであり、かつＲ1がメチルの場合、各ポリマーブロックはポリメタクリラートである。好ましくは、Ｒ1は水素である。好ましい実施形態において、Ｒ2は２−エチルヘキシルである。
ＸはＣＯＯＲ2であり、Ｒ2は式−［（ＣＲ5Ｈ）yＯ］zＯＲ6のポリアルキレングリコール残基であって、ｙが２から４の整数、好ましくは２であり、ｚが２から１００、好ましくは２から２０、例えば２から１０である実施形態。ｚの値が異なる残基が存在する混合物が含まれる。この場合、ｚは混合物中に存在するこれら残基の平均を表す。Ｒ5は水素又はメチル又はエチルのようなアルキル基である。好ましくはＲ5は水素である。Ｒ6は水素、メチル又はエチルのようなアルキル基、又はフェニルのようなアリール基である。好ましくは、Ｒ6はメチルである。この実施形態において、Ｒ1が水素である場合、各ポリマーブロックはポリアルキレングリコールアクリラートであり、Ｒ1がメチルである場合、各ポリマーブロックはポリアルキレングリコールメタクリラートである。好ましくは、ｙは２であり、Ｒ5は水素であり、ポリマーブロックはポリエチレングリコールアクリラート又はポリエチレングリコールメタクリラートのいずれかである。好ましい実施形態において、Ｒ5は水素であり、ｙは２及びｚは２であり、ポリマーブロックはジエチレングリコールアクリラート又はジエチレングリコールメタクリラートのいずれかである。他の好ましい実施形態において、ｙは２であり、ｚは７から８の平均値であり、ポリマーブロックは，オリゴエチレングリコールアクリラート又はオリゴエチレングリコールメタクリラートのいずれかである。好ましくは、Ｒ1は水素である。
【０００８】
ＸはＣＯＮＲ2Ｒ3であり、Ｒ2及びＲ3は水素である実施形態。この実施形態において、Ｒ1が水素である場合、各ポリマーブロックはポリアクリルアミドであり、Ｒ1がメチルである場合、各ポリマーブロックはポリメタクリルアミドである。
ＸはＣＯＳＲ2であり、Ｒ2は直鎖又は分枝アルキル基である実施形態。この実施形態において、各Ｒ1が水素である場合、各ポリマーブロックはポリチオアクリラートであり、Ｒ1がメチルである場合、各ポリマーブロックはポリチオメタクリラートである。
【０００９】
実施形態（ｂ）において、ポリマー中の各｛Ｑ｝が構造（ＩＩ）の複数のポリマーブロックで構成される場合、｛Ｑ｝−Ｌ−｛Ｑ｝部分は、構造（ＩＩＩ）を有する：
【化３】
2020090653.tif 000004
(III) 
ここで各ｍ1、ｍ2…ｍnは独立して少なくとも３の整数である。Ｘ1、Ｘ2…Ｘnは独立して、本明細書において上記のとおり定義されるＸである。好ましくは、各ｍ1、ｍ2…ｍnは独立して３から１００、より好ましくは３から５０、更に好ましくは５から３０、例えば、５から２０の整数である。
構造（ＩＩＩ）中のポリマーブロックの数は、ｍ1、ｍ2…ｍn中のｎの値であり、少なくとも２、例えば２から５０、例えば２から１０であってよい。好ましい実施形態において、構造（ＩＩＩ）は２、３、４又は５、より好ましくは２又は３ポリマーブロックを、含む。
【００１０】
ある実施形態において、Ｘ1，Ｘ2……Ｘn-は各ｎにおいてＣＯＯＲ2であり、Ｒ2は直鎖又は分枝アルキル基である。この実施形態において、各Ｒ1が水素の場合、各ポリマーブロックはポリアクリラートであり、各Ｒ1がメチルの場合、各ポリマーブロックはポリメタクリラートである。ポリアクリラートブロック及びポリメタクリラートブロックの両方を含むポリマーは、少なくとも１回のｎにおいて、Ｒ1が水素であり、少なくとも別の回のｎにおいてＲ1がメチルである場合に可能である。好ましくは、各Ｒ1は水素である。
別の実施形態において、Ｘ1，Ｘ2……Ｘn-は各ｎにおいてＣＯＯＲ2であり、Ｒ2は、式−［（ＣＲ5Ｈ）yＯ］zＯＲ6のポリアルキレングリコール残基であって、ｙが２から４の整数、好ましくは２、ｚが２から１００、好ましくは２から２０、例えば２から１０である。ｚの値が異なる残基が存在する混合物が含まれる。この場合、ｚは混合物中に存在するこれら残基の平均を表す。Ｒ5は水素又はメチル若しくはエチルのようなアルキル基である。好ましくはＲ5は水素である。Ｒ6は水素、メチル又はエチルのようなアルキル基、又はフェニルのようなアリール基である。好ましくはＲ6はメチルである。この実施形態において、Ｒ1が水素である場合、各ポリマーブロックはポリアルキレングリコールアクリラートであり、Ｒ1がメチルである場合、各ポリマーブロックはポリアルキレングリコールメタクリラートである。好ましくはｙは２であり、Ｒ5は水素であり、ポリマーブロックはポリエチレングリコールアクリラート又はポリエチレングリコールメタクリラートのいずれかである。好ましい実施形態において、Ｒ5は水素であり、ｙは２でありかつｚは２であり、ポリマーブロックはジエチレングリコールアクリラート又はジエチレングリコールメタクリラートのいずれかである。他の好ましい実施形態において、ｙは２でありかつｚは７から８の平均値であり、ポリマーブロックは，オリゴエチレングリコールアクリラート又はオリゴエチレングリコールメタクリラートのいずれかである。ポリアルキレングリコールアクリラートブロック及びポリアルキレングリコールメタクリラートブロックの両方を含むポリマーは、少なくとも１回のｎにおいて、Ｒ1が水素であり、少なくとも別の回のｎにおいてＲ1がメチルである場合に可能である。好ましくは、各Ｒ1は水素である。
【００１１】
別の実施形態において、Ｘ1、Ｘ2……Ｘn-はＣＯＮＲ2Ｒ3であり、ここで各ｎにおいて、Ｒ2及びＲ3は水素である。この実施形態において、各Ｒ1が水素である場合、各ポリマーブロックはポリアクリルアミドであり、各Ｒ1がメチルである場合、各ポリマーブロックはポリメタクリルアミドである。ポリアクリルアミドブロック及びポリメタクリルアミドブロックの両方を含むポリマーは、少なくとも１回のｎにおいて、Ｒ1が水素であり、少なくとも別の回のｎにおいてＲ1がメチルである場合に可能である。好ましくは、各Ｒ1は水素である。類似の要領で、Ｒ2及びＲ3の一方又は両方は、本明細書において上記の通り定義された炭化水素基又は置換された炭化水素基であってよい。
別の実施形態において、Ｘ1、Ｘ2……Ｘn-はＣＯＳＲ2であり、ここで各ｎにおいて、Ｒ2は直鎖又は分枝アルキル基である。この実施形態において、各Ｒ1が水素の場合、各ポリマーブロックはポリチオアクリラートであり、各Ｒ1がメチルである場合、各ポリマーブロックはポリチオメタクリラートである。ポリチオアクリラートブロック及びポリチオメタクリラートブロックの両方を含むポリマーは、少なくとも１回のｎにおいて、Ｒ1が水素であり、少なくとも別の回のｎにおいてＲ1がメチルである場合に可能である。好ましくは、各Ｒ1は水素である。
好ましい実施形態において、Ｘ1、Ｘ2……Ｘn-はＣＯＯＲ2であり、ｎは少なくとも２である。この実施形態において、少なくとも１回のｎにおいて、Ｒ2は直鎖又は分枝アルキル基であり、少なくとも他の回のｎにおいて、Ｒ2は式−［（ＣＲ5Ｈ）yＯ］zＯＲ6（式中、ｙ、ｚ、Ｒ5及びＲ6は本明細書における上記記載された通りである）のポリアルキレングリコール残基である。好ましくはＲ5は水素である。好ましくはＲ6はメチルである。
【００１２】
構造（ＩＩＩ）の好ましい実施形態において、各Ｒ1は水素であり、Ｘ1、Ｘ2……Ｘn-はＣＯＯＲ2でありかつｎは２である。あるｎにおいて、Ｒ2は分枝アルキル基であり、別のｎにおいてＲ2は式−［（ＣＲ5Ｈ）yＯ］zＯＲ6（式中、ｙ、ｚ、Ｒ5及びＲ6は、本明細書において上記記載されたとおりである）のポリアルキレングリコール残基である。好ましくはＲ5は水素である。好ましくはＲ6はメチルである。この実施形態において、分枝アルキル基は好ましくは、２−エチルヘキシルである。ポリアルキレングリコール残基は、好ましくは、ポリエチレングリコール残基（ここでｙは２）であり、好ましくはジエチレングリコール残基（ここでｙは２でありかつｚは２）であるか、又はオリゴエチレングリコール残基（ここでｙは２でありかつｚは７から８の平均）である。構造（ＩＩＩ）の特に好ましい実施形態において、各Ｒ1は水素であり、Ｘ1、Ｘ2……Ｘn-はＣＯＯＲ2でありかつｎは２である；あるｎにおいては、Ｒ2は２−エチルヘキシルであり；及び別のｎにおいては、Ｒ2は式−［（ＣＨ2）yＯ］zＯＭｅ（式中、ｙは２でありかつｚは２である）のポリアルキレングリコール残基である。構造（ＩＩＩ）の別の特に好ましい実施形態において、各Ｒ1は水素であり、Ｘ1，Ｘ2……Ｘn-はＣＯＯＲ2であり、ｎは２である；あるｎにおいて、Ｒ2は２−エチルヘキシルであり；及び他のｎにおいて、Ｒ2は式［（ＣＨ2）yＯ］zＯＭｅ（式中、ｙは２であり、ｚは７から８の平均である）のポリアルキレングリコール残基である。
【００１３】
構造（ＩＩＩ）の別の好ましい実施形態において、各Ｒ1は水素であり、Ｘ1，Ｘ2……Ｘn-はＣＯＯＲ2でありかつｎは３である。あるｎにおいて、Ｒ2は分枝アルキル基であり、他の２回のｎにおいて、Ｒ2は式−［（ＣＲ5Ｈ）yＯ］zＯＲ6（式中、ｙ、ｚ、Ｒ5及びＲ6は本明細書の上記記載のとおりである）のポリアルキレングリコール残基である。好ましくはＲ5は水素である。好ましくは、Ｒ6はメチルである。好ましくは、これら２回の各ｎにおいて、各ポリアルキレングリコール残基Ｒ2は同じである。この実施形態において、分枝アルキル基は好ましくは２−エチルヘキシルである。ポリアルキレングリコール残基は好ましくは、ポリエチレングリコール残基であり（ここでｙは２である）、好ましくは、ジエチレングリコール残基（ここでｙは２でありｚは２である）又はオリゴエチレングリコール残基（ここでｙは２でありｚは７から８の平均である）。構造（ＩＩＩ）の特に好ましい実施形態において、各Ｒ1は水素であり、Ｘ1，Ｘ2……Ｘn-はＣＯＯＲ2であり、ｎは３である；あるｎにおいて、Ｒ2は２−エチルヘキシルであり；及び他の２回のｎにおいて、各Ｒ2は式−［（ＣＨ2）yＯ］zＯＭｅ（式中、ｙは２でありｚは２である）のポリアルキレングリコール残基である。構造（ＩＩＩ）の別の特に好ましい実施形態において、各Ｒ1は水素であり、Ｘ1，Ｘ2……Ｘn-はＣＯＯＲ2でありかつｎは３である；あるｎにおいては、Ｒ2は２−エチルヘキシルであり；他の２回のｎにおいては、各Ｒ2は式−［（ＣＨ2）yＯ］zＯＭｅ（式中、ｙは２及びｚは７から８の平均である）のポリアルキレングリコール残基である。別の実施形態において、２回において、Ｒ-2は分枝アルキル基であり、１回においてＲ2はポリアルキレングリコール残基であり、両方とも上記定義のとおりである。
【００１４】
好ましい実施形態において、ポリマーは、第１の態様との関係において定義された実施形態（ｂ）に従う。
連結基Ｌの選択は、決定的ではない。適切なのは、例えば本明細書において上述の通り定義される炭化水素基及び置換された炭化水素基のような基である。典型的には、連結基Ｌは、２官能性開始剤分子の残基であって、ポリマーブロックを形成するために用いられるモノマーの重合を開始させるのに効果的なものである。そのような２官能性開始剤分子は、当該技術分野において公知であり、ジハロ種、特にジブロモ種が挙げられる。連結基Ｌの例としては、下記が挙げられる：
【化４】
2020090653.tif 000005
2020090653.tif 000006
ここで＊は、ポリマーの残部（すなわち｛Ｑ｝基）との結合点を示し、ここでａは１から１００、好ましくは１から３０、例えば１から１０の整数である。
【００１５】
Ｒ基の選択もまた決定的ではない。適切なのは例えば本明細書において上述の通り定義される炭化水素基及び置換された炭化水素基のような基である。炭化水素基の例は、直鎖及び分枝アルキル基、アルケニル基、シクロアルキル基、シクロアルケニル基、アルキルシクロアルキル基、アルケニルシクロアルキル基、アルキルシクロアルケニル基、アルケニルシクロアルケニル基、アリール基、アルキルアリール基、アルケニルアリール基であって、アルキル又はアルケニル置換基は、直鎖又は分枝であってよい。置換された炭化水素基の例としては、１以上のヘテロ原子を含む上述のとおり定義された基である。これらのヘテロ原子は、官能基として（例えばヒドロキシ、アルコキシ、アシル、ニトロ、シアノ及びチオールとして）存在してよく、又は、酸素、窒素、及び硫黄のような原子は炭素鎖又はその他の炭素原子で構成される環の中に存在しても、又は２以上の炭化水素又は置換された炭化水素基をつなぐ原子として存在してもよい。
【００１６】
炭化水素基Ｒの特定の例としては、以下が挙げられる：
【化５】
2020090653.tif 000007
ここで＊は、ポリマーの残部、すなわち、式（Ｉ）中のＳ原子との結合点を示す。
【００１７】
数多くのその他のＲ基もまた適切であることが理解されるであろう。典型的には、Ｒ基は、ビスチオール化合物の残基の部分である。上記構造（Ｉ）を参照して、各｛Ｑ｝−Ｌ−｛Ｑ｝部分はビスチオール残基−Ｓ−Ｒ−Ｓ−によってともに連結され、ポリマー中の繰り返し単位を形成する。当業者であれば、決定的な要素は、ビスチオール残基の存在であって、Ｒ基の特定の性質ではないことを認識するであろう。
【００１８】
（ポリマー合成）
本発明に従うポリマーの一般的な合成が、アクリラートポリマーブロックを、又はアクリラートポリマーブロックとエチレングリコールアクリラートポリマーブロックを含むポリマーを参照しつつ記載されるが、当業者であれば、該合成は本願明細書において上記記載されたその他のタイプのポリマーブロックを含むポリマーにも等しく適用できることを認識するであろう。該合成は、本発明に従うポリマーを生成するために適切な方法を例示して提供されるが、発明を、任意の特定の合成方法により作製されるポリマーに限定することを意図していない。当業者には、その他の合成方法が代替的に用いられてもよいことが理解されるであろう。
【００１９】
構造（Ｉ）中の各｛Ｑ｝が同一のポリマーブロックである実施形態（ａ）に従うポリマーを生成するため、アクリラートモノマーが、Ｂｒ−Ｌ−Ｂｒ構造（ここでＬは本願明細書の上記記載のとおりの連結基である）のジブロモ開始剤を用いて重合を開始することによって最初に重合される。同等のジクロロ又はジヨード開始剤もまた用いることができる。結果として得られる部分は、Ｂｒ−｛Ｑ｝−Ｌ−｛Ｑ｝−Ｂｒ構造を有し、ここで各｛Ｑ｝は同一のポリアクリラートポリマーブロックである。重合は、遷移金属配位子複合体を触媒として用いて適切に触媒される。適切な遷移金属としては、銅、鉄、ニッケル、チタン、コバルト、モリブデン、ルテニウム及びロジウムが挙げられる。銅が好ましい。遷移金属配位子複合体を形成するために用いられる配位子は、適切には窒素含有配位子及び多座窒素含有配位子であり、窒素原子を介して遷移金属に配位するものが好ましい。好ましい例は、トリス（２−ジメチルアミノエチル）アミン（Ｍｅ6ＴＲＥＮ）である。
第２段階において、Ｂｒ−｛Ｑ｝−Ｌ−｛Ｑ｝−Ｂｒ部分は、ビスチオール化合物ＳＨ−Ｒ−ＳＨと共に処理され、「チオブロモクリック」反応（“thio-bromo click” reaction）を開始し、これにより｛Ｑ｝−Ｌ−｛Ｑ｝部分は、Ｓ−Ｒ−Ｓ部分によって、ＨＢｒの除去を伴い共に結合される。ポリマー中の繰り返し単位の数は、構造（Ｉ）中のｘの値によって表され、Ｂｒ−｛Ｑ｝−Ｌ−｛Ｑ｝−Ｂｒ部分のモル数及び用いられるビスチオールのモル数によって決定される。この段階は好ましくは塩基、好ましくは、アルキルアミンのような有機塩基の存在下で行われる。上述のとおり、ポリマーは不可避的に分子量に幅のある分子の混合物であることから、ｘの値は形成された混合物中の分子の平均を表す。任意の有機塩基を用いることができるが、好ましくは、トリエチルアミンのようなアルキルアミンである。
【００２０】
ビスチオール化合物は、簡便に直接反応混合物に第１段階から添加してよく、又は第１段階からの中間物を最初に単離し、続いてビスチオール化合物と反応させてもよい。
構造（Ｉ）中の各｛Ｑ｝が２つのポリマーブロックＰ1及びＰ2を含む実施形態（ｂ）に従うポリマーを生成するため、アクリラートモノマーが、Ｂｒ−Ｌ−Ｂｒ構造（ここでＬは本願明細書の上記記載のとおりの連結基である）のジブロモ開始剤を用いて重合を開始することによって最初に重合される。従前の通り、同等のジクロロ又はジヨード開始剤もまた用いることができる。結果として得られる部分は、Ｂｒ−｛Ｐ1｝−Ｌ−｛Ｐ1｝−Ｂｒ構造を有し、ここで各｛Ｐ1｝は、同一のポリアクリラートポリマーブロックである。エチレングリコールアクリラートモノマーが続いて同じ要領で重合され、Ｂｒ−｛Ｐ1｝−Ｌ−｛Ｐ1｝−Ｂｒ部分がジブロモ開始剤として作用する。この結果、Ｂｒ−｛Ｐ2Ｐ1｝−Ｌ−｛Ｐ1Ｐ2｝−Ｂｒ（ここで各Ｐ2は同一のポリエチレングリコールアクリラートポリマーブロックである）構造を有する部分が得られる。再び、重合は、遷移金属配位子複合体を触媒として用いて適切に触媒される。
【００２１】
従前の通り、第２段階において、Ｂｒ−｛Ｐ2Ｐ1｝−Ｌ−｛Ｐ1Ｐ2｝−Ｂｒ部分はビスチオール化合物ＳＨ−Ｒ−ＳＨと共に処理され、「チオブロモクリック」反応（“thio-bromo click” reaction）を開始し、これによりＢｒ−｛Ｐ2Ｐ1｝−Ｌ−｛Ｐ1Ｐ2｝−Ｂｒ部分は、Ｓ−Ｒ−Ｓ部分によって、ＨＢｒの除去を伴い共に結合される。好ましくは塩基、例えば、アルキルアミンのような有機塩基が存在する。
各｛Ｑ｝が複数のポリマーブロック｛Ｐn…Ｐ2Ｐ1｝を有する類似のポリマーを、第１段階を、更なる又は異なるモノマーを用いて単純に繰り返し、その都度Ｂｒ−｛Ｐn…Ｐ2Ｐ1｝−Ｌ−｛Ｐ1Ｐ2…Ｐn｝−Ｂｒ部分をジブロモ開始剤として用いることによって生成することができることは、明らかであろう。
【００２２】
いくつかの好ましい、しかしこれらに限定されるわけではない、本発明に従うポリマーの例は、下記の構造を有する：
【化６】
2020090653.tif 000008
2020090653.tif 000009
ここで、「ＥＨ」は2-エチルヘキシル基であり、ｍは２から１００、例えば５から４０であり、ｘは２から１００、例えば２から１５である。
【化７】
2020090653.tif 000010
2020090653.tif 000011
ここで、「ＥＨ」は2-エチルヘキシル基であり、「ＰＥＧ」はポリエチレングリコール基、例えばジエチレングリコール基又はオリゴエチレングリコール基であり、ｍ1、ｍ2及びｍ3は独立して２から１００、例えば５から４０であり、ｘは２から１００、例えば２から１５である。
【００２３】
本明細書において、次の単語及び表現は、もし用いられる場合は、以下に与えられる意味を有する：
「活性成分」又は「（ａ．ｉ．）」は、希釈剤又は溶媒ではない添加剤物質を指す。
「含む(comprising)」又は任意の同語源の用語は、述べられた特徴、工程、又は整数若しくは成分の存在を特定するが、１以上のその他の特徴、工程、整数、成分又はその群の存在又は付加を排除するものではない。「からなる(consists of)」、「から本質的になる(consists essentially of)」又は同語源の表現は、「含む」又は任意の同語源の用語に含めることができる。「から本質的になる」との表現は、該表現の適用を受けた組成物の特徴に実質的に影響を及ぼすことのない物質を含めることを許容する。「からなる」又は同語源の表現は、それらの述べられた特徴、工程、整数、成分又は基が、その表現が参照するものについて存在することを意味する。
「オイル−溶解性」又は「オイル−分散性」又は同語源の用語は、本明細書で用いられる場合、化合物や添加剤があらゆる比率でオイル中に溶解、可溶化、混和又は懸濁可能であることを必ずしも示さない。しかしながらこれらは、例えば、オイルが用いられる環境において所望の効果を発揮する程度に充分な量オイル中に溶解する又は安定に分散することを意味する。さらに、もし望むのであれば、他の添加剤を追加的に組み込むことは、またある特定の添加剤をより高いレベルで組み込むことも許容することがある。
【００２４】
添加剤に関連する「無灰」は、添加剤が金属を含まないことを意味し；
添加剤に関連する「灰含有」は、添加剤が金属を含むことを意味し；
「主要量（major amount）」は、組成物又は混合物の５０質量％を超えることを意味し；
「少量（minor amount）」は、組成物又は混合物の５０質量％以下を意味し、；
添加剤に関する「効果量（effective amount）」は、所望の技術的効果を提供するのに効果的でありかつ提供する、潤滑油組成物中のそのような添加剤の量（例えば、添加剤濃縮物）を意味し；
「ｐｐｍ」は、組成物の全質量に基づき、質量において百万分率を意味し；
組成物又は添加剤成分の「金属含有量」、例えばモリブデン含有量又は添加剤濃縮物の全金属含有量（すなわち、全ての個々の金属含有量の和）は、ＡＳＴＭ５１８５により測定され；
添加剤成分又は組成物に関する「ＴＢＮ」は、ＡＳＴＭ  Ｄ２８９６により測定される全塩基価（ｍｇ・ＫＯＨ／ｇ）を意味し；
「ＫＶ100」は、ＡＳＴＭ  Ｄ４４５により測定される１００℃における動粘度を意味し；
ＨＴＨＳは、ＣＥＣ−Ｌ−３６−Ａ−９０により測定される１５０℃における高温高せん断を意味し；
「リン含有量」は、ＡＳＴＭ  Ｄ５１８５により測定され；
「硫黄含有量」は、ＡＳＴＭ  Ｄ２６２２により測定され；
「硫酸灰分含有量」は、ＡＳＴＭ  Ｄ８７４により測定され；
【００２５】
Ｍnは、５５０から６００，０００ｇ／ｍｏｌの範囲の線状で狭い分子量分布のポリメチルメタクリラート標準を参照としてゲル浸透クロマトグラフィーで測定された数平均分子量を意味し；
Ｍwは、５５０から６００，０００ｇ／ｍｏｌの範囲の線状で狭い分子量分布のポリメチルメタクリラート標準を参照としてゲル浸透クロマトグラフィーで測定された質量平均分子量を意味し；
2020090653.tif 000012
また、最適、慣習的であると同様に本質的な、用いられる様々な成分は、処方、保存及び使用の条件下で反応する可能性があり、本発明がまた任意のこのような反応によって得ることができる又は該反応によって得られる生成物も提供するものであることは理解されよう。
更に、本明細書において示された任意の上限及び下限の量、範囲又は比率の限界は、独立に組み合わせることができるものと理解される。
【００２６】
（潤滑組成物）
第二の態様において、本発明は、主要量のベース潤滑剤と少量の本発明の第一の態様に従うポリマーを含む潤滑組成物を提供する。該ポリマーは摩擦低減特性を潤滑剤に提供する。そのような潤滑剤の、エンジン、トランスミッション、ギヤ及びそれらに類するような機械を潤滑するための使用は、したがって、機械の効率を改善し、接触機械部品の摩耗低減を助ける。
ベース潤滑剤は、潤滑油、グリース又は燃料油であってよい。好ましい実施形態において、ベース潤滑剤は、潤滑組成物が潤滑油組成物である潤滑油である。
【００２７】
本発明の潤滑油組成物は、例えば、自動車用オイルとして用いるのに適した潤滑剤であってよく、主要量の潤滑粘度のオイル及び少量の本発明の第一の態様に従うポリマーを含む。典型的には、潤滑油組成物はまた、ポリマーに加えてその他の性能向上添加剤（共添加剤）を含有するであろう。潤滑組成物はまた、潤滑粘度のオイルとブレンドし、最終的な潤滑剤を作成する添加剤濃縮物の形態であってもよい。
本発明の潤滑油組成物は、組成物の質量に基づいて０．０１から１０質量％の本発明のポリマーを、より好ましくは組成物の質量に基づいて０．０１から５、例えば０．５、１、２、３または４質量％まで含むであろう。添加剤濃縮物の形態の場合、典型的にはポリマーは、潤滑粘度のオイル中、又はその他の適切なキャリア流体中に、組成物の質量に基づいて０．０７から７０質量％の量、存在するであろう。
【００２８】
潤滑粘度のオイル（しばしば「ベースストック」又は「ベースオイル」として参照される）は潤滑剤の主な液体成分であり、これの中に添加剤及び場合によってはその他のオイルがブレンドされ、例えば、最終的な潤滑剤（又は潤滑剤組成物）を生成する。ベースオイルは、それから潤滑油組成物を作成するのと同様に添加剤濃縮物を作成するのに有用であり、天然油（植物、動物又は鉱物）及び合成潤滑油及びそれらの混合物から選択されてよい。
本発明におけるベースストック及びベースオイルの定義は、米国石油協会（ＡＰＩ）の刊行物である「エンジンオイルのライセンスと認証システム(Engine Oil Licensing and Certification System)」、産業サービス部門(Industry Services Department)、第14版、1996年12月、補遺1、1998年12月に認められるものと同じであり、それによるとベースストックは以下のように分類される：
ａ）グループＩベースストックは、以下の表Ｅ−１において指定したテスト法を使用して、９０％未満の飽和物及び／又は０．０３％を超える硫黄を含み、また８０以上かつ１２０未満の粘度指数を有する。
ｂ）グループＩＩベースストックは、以下の表Ｅ−１において指定したテスト法を使用して、９０％以上の飽和物及び０．０３％以下の硫黄を含み、また８０以上かつ１２０未満の粘度指数を有する。
ｃ）グループＩＩＩベースストックは、以下の表Ｅ−１において指定したテスト法を使用して、９０％以上の飽和物及び０．０３％以下の硫黄を含み、また１２０以上の粘度指数を有する。
ｄ）グループＩＶベースストックは、ポリα−オレフィン（ＰＡＯ）である。
及び
ｅ）グループＶベースストックは、グループＩ、ＩＩ、ＩＩＩ、又はＩＶに含まれないあらゆる他のベースストックを含む。
【００２９】
典型的には、ベースストックは、１００℃において、好ましくは３ｍｍ2／ｓ−１２ｍｍ2／ｓ、より好ましくは４ｍｍ2／ｓ−１０ｍｍ2／ｓ、最も好ましくは４．５ｍｍ2／ｓ−８ｍｍ2／ｓの粘度を有するであろう。
2020090653.tif 000013
【００３０】
好ましくは、潤滑粘度のオイルは、潤滑粘度のオイルの総質量に基づいて１０質量％以上、より好ましくは２０質量％以上、更により好ましくは２５質量％以上、更により好ましくは３０質量％以上、更により好ましくは４０質量％以上、更により好ましくは４５質量％以上のグループＩＩ又はグループＩＩＩベースストックを含む。更により好ましくは、潤滑粘度のオイルは、潤滑粘度のオイルの総質量に基づいて５０質量％超、好ましくは６０質量％以上、より好ましくは７０質量％以上、更により好ましくは８０質量％以上、更により好ましくは９０質量％以上のグループＩＩ又はグループＩＩＩベースストックを含む。最も好ましくは、潤滑粘度のオイルは、本質的にグループＩＩ及び／又はグループＩＩＩベースストックからなる。いくつかの実施形態において、潤滑粘度のオイルはグループＩＩ及び／又はグループＩＩＩベースストックのみからなる。後者の場合、潤滑油組成物に含まれる添加剤は、グループＩＩ又はグループＩＩＩベースストックではない担体油を含んでよいことが認められる。
【００３１】
他の潤滑粘度のオイルであって、潤滑油組成物に含まれてもよいものの詳細は以下のとおりである。
天然オイルとしては、動物油および植物油(例えば、ヒマシ油及びラード油)、液状石油オイルおよび水素化精製された、溶媒処理された、パラフィン系、ナフテン系および混合パラフィン-ナフテン型の鉱物潤滑油が挙げられる。石炭またはシェール由来の潤滑粘度を有するオイルも、有用なベースオイルである。
合成潤滑油としては、炭化水素油、例えば重合およびインターポリマー化オレフィン（例えば、ポリブチレン、ポリプロピレン、プロピレン−イソブチレンコポリマー、塩素化ポリブチレン、ポリ(1-ヘキセン)、ポリ(1-オクテン)、ポリ(1-デセン))；アルキルベンゼン(例えば、ドデシルベンゼン、テトラデシルベンゼン、ジノニルベンゼン、ジ(2-エチルヘキシル)ベンゼン)；ポリフェノール(例えば、ビフェニル、ターフェニル、アルキル化ポリフェノール)；並びにアルキル化ジフェニルエーテル及びアルキル化ジフェニルスルフィド並びにこれらの誘導体、類似体および同族体が挙げられる。
【００３２】
合成潤滑油の別の適切な類はジカルボン酸(例えば、フタル酸、コハク酸、アルキルコハク酸およびアルケニルコハク酸、マレイン酸、アゼライン酸、スベリン酸、セバシン酸、フマール酸、アジピン酸、リノール酸ダイマー、マロン酸、アルキルマロン酸、アルケニルマロン酸)と、様々なアルコール(例えば、ブチルアルコール、ヘキシルアルコール、ドデシルアルコール、2-エチルヘキシルアルコール、エチレングリコール、ジエチレングリコールモノエーテル、プロピレングリコール)とのエステルを含む。このようなエステルの具体例としては、ジブチルアジパート、ジ(2-エチルヘキシル)セバカート、ジ-n-ヘキシルフマラート、ジオクチルセバカート、ジイソオクチルアゼラート、ジイソデシルアゼラート、ジオクチルフタラート、ジデシルフタラート、ジエイコシルセバカート、リノール酸ダイマーの2-エチルヘキシルジエステル、および１モルのセバシン酸と２モルのテトラエチレングリコールおよび２モルの２−エチルヘキサン酸とを反応させることにより形成される複合エステルが挙げられる。
【００３３】
合成オイルとして有用なエステルとしては、またＣ5〜Ｃ12モノカルボン酸とポリオールおよびポリオールエーテル、例えばネオペンチルグリコール、トリメチロールプロパン、ペンタエリスリトール、ジペンタエリスリトールおよびトリペンタエリスリトールとから作られるものが挙げられる。
未精製、精製及び再精製オイルは、本発明の組成物において使用し得る。未精製オイルは、天然又は合成源から、更なる精製処理なしに直接得られるものである。例えば、レトルト操作によって直接得たシェールオイル、蒸留により直接得た石油油分又はエステル化プロセスから直接得たエステルオイルであって、更なる処理なしに使用されるものが未精製オイルであろう。精製オイルは、１以上の特性を改善するため、更に１以上の精製工程において処理したことを除き、該未精製オイルに類似する。多くのこのような精製技術、例えば蒸留、溶媒抽出、酸又は塩基抽出、濾過及びパーコレーションは、当業者には公知である。再精製オイルは、精製オイルを得るために利用されたものと類似の諸プロセスを、既に用に供された精製オイルに対して適用することによって得られる。このような再精製オイルは、再生油又は再処理オイルとしても知られており、またしばしば使用済み添加剤及びオイル分解生成物を処理するための技術によって追加的に処理される。
【００３４】
ベースオイルのその他の例は、ガス・トゥー・リキッド（ＧＴＬ）ベースオイルであり、すなわちこのベースオイルは、フィッシャー−トロプシュ（Fischer-Tropsch）触媒を使用して、Ｈ2及びＣＯを含有する合成ガスから製造される、フィッシャー−トロプシュ合成された炭化水素由来のオイルであってよい。これら炭化水素は、ベースオイルとして有用なものとするために、典型的には更なる処理を要する。例えば、これらは、当分野において公知の方法によって、水素異性化；水素化分解かつ水素異性化；脱蝋；又は水素異性化かつ脱蝋処理することができる。
潤滑粘度のオイルはまた、グループＩ、グループＩＶ又はグループＶベースストック又は前記ベースストックのベースオイルブレンドを含んでよい。
本発明の潤滑組成物は、組成物の質量に基づいて、好ましくは少なくとも６０質量％、例えば７０質量％またはそれ以上の潤滑粘度のオイルを含む。
【００３５】
（共添加剤）
本発明の潤滑組成物、とりわけ潤滑油組成物は、更に１以上のリン含有化合物；酸化防止剤又は抗酸化剤；分散剤；金属清浄剤：耐摩耗剤；摩擦調整剤、粘度調整剤及びその他の共添加剤をそれらが本発明のポリマーと異なる限りにおいて含んでよい。これらについては以下においてさらに詳細に議論される。
適切なリン含有化合物としては、ジヒドロカルビルジチオホスファート金属塩が挙げられ、それは、しばしば耐摩耗剤および酸化防止剤として用いられる。金属は、好ましくは亜鉛、しかしながらアルカリまたはアルカリ土類金属、またはアルミニウム、鉛、スズ、モリブデン、マンガン、ニッケルまたは銅であってよい。亜鉛塩が、該潤滑油組成物の全質量に対して、０．１〜１０質量％、好ましくは０．２〜２質量％の量、潤滑油において最も一般的に用いられる。これらは、公知の技術に従って、先ずジヒドロカルビルジチオリン酸（ＤＤＰＡ）を形成し、通常は１以上のアルコールまたはフェノールとＰ2Ｓ5とを反応させ、次いで亜鉛化合物でこの生成されるＤＤＰＡを中和することにより調製できる。例えば、ジチオリン酸は、一級および二級アルコールの混合物を反応させることによって作ることができる。あるいは、複数のジチオリン酸を調製することができ、ここでその一方のヒドロカルビル基は、特性上完全に二級であり、他方のヒドロカルビル基は、特性上完全に一級である。該亜鉛塩を製造するためには、任意の塩基性または中性亜鉛化合物を用いることができるが、酸化物、水酸化物および炭酸塩が最も一般的に用いられている。市販の添加剤は、中和反応において過剰量の塩基性亜鉛化合物を使用しているために、しばしば過剰量の亜鉛を含んでいる。
【００３６】
好ましい亜鉛ジヒドロカルビルジチオホスファートは、ジヒドロカルビルジチオリン酸の油溶性塩であり、また以下の式によって表すことができる：
2020090653.tif 000014
式中、ＲおよびＲ’は１〜１８、好ましくは２〜１２個の炭素原子を含み、またアルキル、アルケニル、アリール、アリールアルキル、アルカリールおよび脂環式基のような基を含む、同一または異なるヒドロカルビル基であってよい。ＲおよびＲ’基として特に好ましいものは、２〜８個の炭素原子を含むアルキル基である。従って、該基は、例えばエチル、ｎ−プロピル、ｉ−プロピル、ｎ−ブチル、ｉ−ブチル、ｓｅｃ−ブチル、アミル、ｎ−ヘキシル、ｉ−ヘキシル、ｎ−オクチル、デシル、ドデシル、オクタデシル、２−エチルヘキシル、フェニル、ブチルフェニル、シクロヘキシル、メチルシクロペンチル、プロペニル、ブテニル基であってよい。油溶性を得るために、ジチオリン酸中の全炭素原子数（すなわち、ＲおよびＲ’）は、一般に約５以上であろう。従って、上記の亜鉛ジヒドロカルビルジチオホスファート（ＺＤＤＰ）は、亜鉛ジアルキルジチオホスファートを含むことができる。本発明の潤滑油組成物は適切には約０．０８質量％（８００ｐｐｍ）以下のリン含有量を有してよい。好ましくは、本発明の実施において、ＺＤＤＰが許容される最大量に近いか等しい量、好ましくはリン含有量の許容最大値の１００ｐｐｍ以内のリン含有量を提供する量用いられる。したがって、本発明の実施に有用な潤滑油組成物は好ましくはＺＤＤＰ又はその他の亜鉛−リン化合物を、潤滑油組成物の全質量に対して、０．０１から０．０８質量％のリンを導入する量、例えば、０．０４から０．０８質量％のリン、好ましくは０．０５質量％から０．０８質量％のリンを導入するよう含むであろう。
【００３７】
酸化防止剤又は抗酸化剤は、鉱物油が使用中に劣化する傾向を低減する。酸化性の劣化は潤滑剤におけるスラッジ、金属表面におけるワニス様のデポジット、及び粘度の増大を証拠とすることができる。そのような酸化防止剤としては、ヒンダードフェノール、好ましくはＣ5からＣ12アルキル側鎖を有するアルキルフェノールチオエステルのアルカリ土類金属塩、カルシウムノニルフェノールスルフィド、油溶性フェナート及び硫化フェナート、ホスホ硫化又は硫化炭化水素又はエステル、亜リン酸エステル、金属チオカルバマート、米国特許番号第4,867,890号に記載されたような油溶性銅化合物及びモリブデン含有化合物が挙げられる。
直接窒素に結合する少なくとも２つの芳香族基を有する芳香族アミンは別の化合物の類を構成し、抗酸化性のためにしばしば用いられる。典型的な油溶性芳香族アミンであって少なくとも２つの芳香族基が直接アミン窒素の１つに結合したものは、６から１６個の炭素原子を含有し得る。該アミンは、２を超える芳香族基を含んでもよい。全部で少なくとも３つの芳香族基を有し、そのうち２つの芳香族基が共有結合又は原子又は基（例えば、酸素又は硫黄原子、又は−ＣＯ−、−ＳＯ2−又はアルキレン基）によって連結され、２つが直接１つのアミン窒素に結合している化合物もまた、直接窒素に結合している少なくとも２つの芳香族基を有する芳香族アミンであると考えられる。芳香環は典型的には１以上の以下から選択される置換基で置換される：アルキル、シクロアルキル、アルコキシ、アリールオキシ、アシル、アシルアミノ、ヒドロキシ及びニトロ基。そのような油溶性芳香族アミンであって少なくとも２つの芳香族基が直接１つのアミン窒素に結合しているものの量は、好ましくは、０．４質量％を超えるべきではない。
【００３８】
分散剤は、その主要な機能が、固体及び液体の不純物を懸濁状態に保ち、それによってそれらを不動態化し、スラッジの堆積を低減すると同時にエンジンデポジットを低減することにある添加剤である。例えば、分散剤は、潤滑剤の使用中の酸化によりもたらされるオイル−不溶性物質を懸濁液に維持し、それによってスラッジの凝結（flocculation）及びエンジンの金属部分への沈殿又は堆積を防止する。
本発明の分散剤は、上述のとおり好ましくは「無灰」であり、非金属有機物質であって、金属を含有し、そのため灰を形成する物質とは対照的に、燃焼において実質的に灰を形成しない。それらは、例えばＯ、Ｐ又はＮ原子を含むことに由来する極性を有する極性頭部を伴う長鎖炭化水素を含む。炭化水素は、オイル−溶解性を与える親油性基であり、例えば４０個から５００個の炭素原子を有する。従って、無灰分散剤は、オイル−溶解性ポリマー性のバックボーンを含んでよい。
好ましいオレフィンポリマーの類は、ポリブテンによって構成され、特にポリイソブテン（ＰＩＢ）又はポリ-n-ブテン、例えばＣ4製油所ストリームの重合によって調整されてよいものである。
【００３９】
分散剤としては、例えば、長鎖炭化水素置換カルボン酸の誘導体、例えば高分子量ヒドロカルビル置換コハク酸の誘導体が挙げられる。分散剤の注目に値するグループは、炭化水素置換コハク酸イミドにより構成され、例えば、上記酸（又は誘導体）を窒素含有化合物とともに反応させることによって作成され、有利には、ポリアルキレンポリアミン、例えばポリエチレンポリアミンである。特に好ましいものは、ポリアルキレンポリアミンとアルケニルコハク酸無水物の反応生成物であって、US-A-3,202,678; -3,154,560; -3,172,892; -3,024,195; -3,024,237, -3,219,666; 及び -3,216,936に記載されたようなものであり、その特性を改善するために事後処理、例えばホウ酸化（US-A-3,087,936 及び -3,254,025に記載されているように）、フッ素化又はオキシル化されてよい。例えば、ホウ酸化は、アシル窒素含有分散剤を、酸化ホウ素、ハロゲン化ホウ素、ボロン酸及びボロン酸エステルから選択されるホウ素化合物とともに処理することによって行われてよい。
好ましくは、分散剤は、もし存在する場合は、スクシンイミド系分散剤であって、数平均分子量が１０００から３０００、好ましくは１５００から２５００の範囲で、中程度の官能性を有するポリイソブテン由来のものである。スクシンイミドは好ましくは高反応性ポリイソブテン由来である。
用いてもよい分散剤タイプの別の例は、EP-A-2 090 642に記載されたような連結芳香族化合物である。
【００４０】
清浄剤は、例えば、エンジン中の高温度ワニス様及びラッカーデポジットのようなピストンデポジットの形成を低減する添加剤である。通常酸中和性を有し、細かく分けられた固体を懸濁状態に保つことができる。ほとんどの清浄剤は金属「石鹸」に基づいており、これは酸性有機化合物の金属塩である。
清浄剤は一般に長い疎水性尾部を伴う極性頭部を含み、極性ヘッドは、酸性有機化合物の金属塩を含む。該塩は、実質的に化学量論量の金属を含有してよく、その場合においてそれらは通常正塩または中性塩として表現され、典型的には、０から８０の全塩基価、又はＴＢＮ（ＡＳＴＭ  Ｄ２８９６によって測定し得る)を活動量１００％で有する。過剰量の金属化合物、例えば、酸化物または水酸化物と酸性ガス(例えば、二酸化炭素)とを反応させることにより、大量の金属塩基を組入れることができる。
【００４１】
この得られる過塩基性清浄剤は、金属塩基(例えば、炭酸塩)ミセルの外側層として中和された清浄剤を含む。このような過塩基性清浄剤は、１５０またはこれを超えるＴＢＮを活動量１００％で有し、典型的には２００から５００、又はこれを超えるＴＢＮを有するであろう。
適切には、用いてもよい清浄剤としては、油溶性中性及び過塩基性スルホナート、フェナート、硫化フェナート、チオホスホナート、サリチラート及びナフテナート並びにその他の油溶性金属（特にアルカリ金属又はアルカリ土類金属、例えば、Ｎａ、Ｋ、Ｌｉ、Ｃａ及びＭｇ）カルボキシラートが挙げられる。最も一般的に用いられる金属はＣａ及びＭｇ（両方とも潤滑組成物中で用いられる清浄剤中に存在してよい）及び、Ｃａ及び／又はＭｇとＮａとの混合物である。清浄剤は様々な組み合わせで用いてよい。
追加的な添加剤を、要求される特別の性能を満たすことを可能とするため本発明の組成物に組み込んでもよい。本発明の潤滑油組成物中に含まれてもよいそのような添加剤の例としては、金属防錆剤、粘度指数向上剤、腐食防止剤、酸化防止剤、その他の摩擦調整剤、消泡剤、耐摩耗剤及び流動点降下剤がある。いくつかについては以下においてさらに詳細に議論される。
【００４２】
最終的なオイルの他の成分と相溶性である、摩擦調整剤および燃費向上剤(fuel economy agent)もまた含めることができる。このような物質の例としては、高級脂肪酸のグリセリルモノエステル、例えばグリセリルモノオレアート；ジオールと長鎖ポリカルボン酸とのエステル、例えばダイマー化した不飽和脂肪酸のブタンジオールエステル；およびアルコキシル化アルキル置換モノアミン、ジアミンおよびアルキルエーテルアミン、例えばエトキシル化タロウアミンおよびエトキシル化タロウエーテルアミンが挙げられる。
その他の既知の摩擦調整剤は、油溶性有機モリブデン化合物を含む。そのような有機モリブデン摩擦調整剤はまた、抗酸化性及び耐摩耗性の信用（credits）を潤滑油組成物に提供する。そのような油溶性有機モリブデン化合物の例としては、ジチオカルバメート、ジチオホスフェート、ジチオホスフィネート、キサンテート、チオキサンテート、硫化物及びこれらに類するもの、並びにこれらの混合物を挙げることができる。特に好ましいものは、モリブデンジチオカルバマート、ジアルキルジチオホスファート、アルキルキサンテート及びアルキルチオキサンテートである。
追加的に、モリブデン化合物は、酸性モリブデン化合物であってもよい。これらの化合物は、ＡＳＴＭ試験Ｄ−６６４又はＤ−２８９６滴定法で測定されるように、塩基性窒素化合物と反応し、典型的には６価である。含まれるのは、モリブデン酸、アンモニウムモリブダート、ナトリウムモリブダート、カリウムモリブダート、及びその他のアルカリ金属モリブダート並びにその他のモリブデン塩、例えば、水素ナトリウムモリブダート、ＭｏＯＣｌ4、ＭｏＯ2Ｂｒ2、Ｍｏ2Ｏ3Ｃｌ6、モリブデントリオキシド又は類似の酸性モリブデン化合物である。
【００４３】
本発明の組成物中で有用なモリブデン化合物の中には、下記式の有機モリブデン化合物がある：
Mo(R”OCS2)4   及び
Mo(R”SCS2)4
ここでＲ”は有機基であって、アルキル、アリール、アラルキル及びアルコキシアルキルからなる群より選択され、一般に１〜３０個の炭素原子、好ましくは２から１２個の炭素原子を有し、最も好ましくは、２から１２個の炭素原子のアルキルである。特に好ましいのは、モリブデンのジアルキルジチオカルバマートである。
本発明の潤滑組成物中で有用な有機モリブデン化合物の別の群としては、三核モリブデン化合物であり、特に式Ｍｏ3ＳkＡnＤzのもの及びそれらの混合物であって、ここでＡは独立して化合物に油中での溶解性又は分散性を与えるに十分な数の炭素原子を伴う有機基を有する配位子から選択され、ｎは１から４、ｋは４から７で変化し、Ｄは水、アミン、アルコール、ホスフィン及びエーテルのような中性電子供与化合物の群より選択され、ｚは０から５の範囲であり、非化学量論的値を含む。少なくとも２１個の炭素原子が全ての有機基配位子中に存在すべきであり、例えば、少なくとも２５、少なくとも３０又は少なくとも３５個の炭素原子である。
【００４４】
本発明の全ての態様において有用な潤滑油組成物は、好ましくは少なくとも１０ｐｐｍ、少なくとも３０ｐｐｍ、少なくとも４０ｐｐｍ及びより好ましくは少なくとも５０ｐｐｍのモリブデンを含有する。適切には、本発明の全ての態様において有用な潤滑油組成物は、１０００ｐｐｍ未満、７５０ｐｐｍ未満又は５００ｐｐｍ未満のモリブデンを含有する。本発明の全ての態様において有用な潤滑油組成物は、好ましくは、１０ｐｐｍから１０００ｐｐｍ、例えば３０ｐｐｍから７５０ｐｐｍ又は４０ｐｐｍから５００ｐｐｍのポリブデンを含有する（モリブデンの原子として測定）。
粘度調整剤（ＶＭ）又は粘度指数改善剤（ＶＩＩ）として機能する所定のポリマー材料をベースストックに組み込むことでその粘度指数は増加又は改善する。一般に、粘度調整剤として有用なポリマー材料は、数平均分子量（Ｍｎ）が５，０００から２５０，０００、好ましくは１５，０００から２００，０００、より好ましくは２０，０００から１５０，０００を有するものである。これらの粘度調整剤は、例えば、マレイン酸無水物のようなグラフト化剤とともにグラフト化することが可能であり、グラフト化された材料は、例えば、アミン、アミド、窒素含有ヘテロ環化合物又はアルコールと反応することが可能であり、多官能性粘度調整剤（分散剤−粘度調整剤）を形成する。
【００４５】
ジオレフィンを用いて調製されるポリマーは、エチレン系不飽和を含むであろうし、またこのようなポリマーは、好ましくは水素化される。ポリマーが水素化される場合、水素化は、従来技術において公知の任意の技術を用いて達成できる。例えば、水素化は、エチレン性および芳香族性不飽和の両方を、例えば米国特許第3,113,986号および同第3,700,633号において教示されているような方法を用いて転換（飽和）することにより達成することができ、あるいは水素化は、例えば米国特許第3,634,595号、同第3,670,054号、同第3,700,633号およびRe 27,145号において教示されているように、エチレン性不飽和のかなりの部分が転換される一方で芳香族性不飽和が殆どまたは全く転換されないよう選択的に達成することもまたできる。また、これら方法の何れもエチレン性不飽和のみを含み、かつ芳香族性不飽和を含まないポリマーを水素化するのに用いることも可能である。
潤滑油(lube oil)フロー向上剤（ＬＯＦＩ）としても知られている流動点降下剤（ＰＰＤ）は、潤滑油がフローする最低温度を下げる。ＶＭと比較して、ＬＯＦＩは、一般に低い数平均分子量を有している。ＶＭと同様、ＬＯＦＩは、例えばマレイン酸無水物のようなグラフト材料とともにグラフト化することができ、またこのグラフト化された材料を、例えばアミン、アミド、窒素含有複素環式化合物またはアルコールと反応させて、多機能性添加剤を形成することができる。
【００４６】
本発明においては、ブレンドの粘度の安定性を維持する添加剤を含めることが必要であろう。したがって、極性基含有添加剤は、ブレンド前の段階で適切な低粘度を達成するが、長期間貯蔵された場合、いくつかの組成物で粘度が増加することが観察されている。この粘度増加をコントロールするにあたり効果的な添加剤としては、モノ−又はジカルボン酸又は無水物との反応によって官能化された長鎖炭化水素であって、本願明細書において先述のとおり記載された無灰分散剤の調製に用いられるものが挙げられる。
潤滑組成物が1以上の上述の添加剤を含む場合、各添加剤は、典型的には、ベースオイル中に該添加剤が所望の機能を提供できる量ブレンドされる。クランクケース用潤滑剤中で使用される場合、このような添加剤の代表的な有効量を以下に掲載する。掲載された全ての値(清浄剤は油中のコロイド分散剤の形態で用いられるため清浄剤の値を除く)は、活性成分（Ａ．Ｉ．）の質量％として記述されている。
【００４７】
2020090653.tif 000015
【００４８】
好ましくは、完全に処方された潤滑油組成物（潤滑粘度のオイルと全ての添加剤）のノアック揮発性は、１８質量％以下、例えば１４質量％以下、好ましくは１０質量％以下である。本件発明の実施に際して有用な潤滑油組成物は、全体の硫酸灰分含有量が０．５から２．０質量％、例えば０．７から１．４質量％、好ましくは０．６から１．２質量％であってよい。
添加剤を含む１以上の添加剤濃縮物（濃縮物は、しばしば添加剤パッケージと呼ばれる)を調製し、それにより数種の添加剤をオイルに同時に添加して、潤滑油組成物を形成することが、必須ではないが望ましいことがあり得る。
【００４９】
第三の態様において、本発明は機械装置の接触表面の間の摩擦を低減する方法を提供し、該方法は第二の態様の潤滑組成物とともに表面を潤滑することを含む。好ましくは、機械装置は火花点火又は圧縮点火内燃エンジンである。
第四の態様において、本発明は、第一の態様に従うポリマーの、組成物により潤滑される機械装置の接触表面の間の摩擦を低減するための潤滑組成物の添加剤としての使用を提供する。好ましくは、潤滑組成物は潤滑油組成物である。好ましくは、機械装置は、火花点火又は圧縮点火内燃エンジンである。
【実施例】
【００５０】
（実施例）
（本発明に従うポリアクリラートポリマーの合成）
下記表は、本発明に従うポリマーの詳細を記載している。全て、下記に記載の方法によって、表に記載された反応物を用いて作成された。実施例１及び２は、第１、第２及び第３段階を採用した一方、実施例３は、１つのモノマーのみが用いられたため第２段階を除いた。本発明の第１の態様を参照すると、実施例３は、実施形態（ａ）に従うポリマー、すなわち、各｛Ｑ｝が同一のポリマーブロックであり、実施例１及び２は実施形態（ｂ）に従うポリマー、すなわち各｛Ｑ｝が複数のポリマーブロックを含むものである。
【００５１】
第１段階
モノマー１、エチレングリコール由来ビス開始剤［下記＊参照］（１．００当量）、トリス（２−ジメチルアミノエチル）アミン（Ｍｅ6ＴＲＥＮ）（０．３６当量）、ＣｕＢｒ2（０．１０当量）及びＤＭＳＯ（５０％ｖ／ｖ）をシュレンク管に詰め、ゴム隔膜で封印した。反応混合物を３０分間脱気した後、事前に活性化された銅線で包まれた撹拌棒（５ｃｍ）を、窒素を逆流させる中で反応混合物に加えた。管を再び封印し、反応混合物を２５oＣで完全な転換が観察されるまで（４時間から１２時間の間）撹拌した。転換は、１Ｈ  ＮＭＲ分光法によって測定し、残存銅種を除去するため分析前に塩基性アルミナ上で濾過したＴＨＦ希釈サンプルについて、ＳＥＣ分析を行った。
【００５２】
第２段階
ＤＭＳＯ中のモノマー２（５０％ｖ／ｖ）及びトリス（２−ジメチルアミノエチル）アミン（Ｍｅ6ＴＲＥＮ）（０．３６当量）の別の部分、及びＣｕＢｒ2（０．１０当量）をガラス瓶に添加し、第１段階からの反応混合物に移す前に３０分間、脱気した。該管は再び封印され、反応混合物は完全な転換が観察されるまで２５oＣで撹拌した。
第３段階
全てのモノマーが転換した後、ＤＭＦ中のビスチオール（１．００当量）及びトリエチルアミン溶液を反応混合物に外界温度で添加した。該混合物は続いて一夜室温で、ＳＥＣ分析を行う前に撹拌した。粗生成物を塩基性アルミナ上で濾過することにより精製し、続いて冷メタノールから沈殿させ、純粋なポリマーが黄みがかったオイルとして提供された。得られたポリマーは１Ｈ  ＮＭＲ及びＲＩを伴うＧＰＣ及びＵＶ検出器で特徴づけた。
【００５３】
得られたポリマーの構造は下記表に与えられる。
＊各場合において、エチレングリコール由来ビス開始剤は以下の化合物である。
2020090653.tif 000016
【００５４】
【表１】
2020090653.tif 000017
ＰＥＧ：ポリエチレングリコールアクリラート（ポリエチレングリコール基のＭn＝４８０ｇ／ｍｏｌ）
ＥＨ：２−エチルヘキシルアクリラート
実施例１の構造
【化８】
2020090653.tif 000018
実施例２の構造
【化９】
2020090653.tif 000019
実施例３の構造
【化１０】
2020090653.tif 000020
【００５５】
（本発明に従うポリマーを含む潤滑油のための摩擦測定）
実施例１、２及び３の各ポリマーをグループＩベースオイルに、オイルの質量に対して１質量％の量、添加した。駆動係数を、ＭＴＭベンチテストを用いて、オイル温度１３５℃、圧下速度２０ｍｍ／秒で測定した。結果は、ベースオイルのみを用いて行った実験の結果と共に下記の表に与えられる。
2020090653.tif 000021
【００５６】
結果から、本発明のポリマーが、ベースオイルのみに比較して駆動係数の著しい低減をもたらすことは明らかである。この摩擦の低減は、試験中に金属表面間の接触がより少ないことを示し、ポリマーを含むオイルは、オイルで潤滑された機械、例えばエンジンの表面に摩耗保護を提供することが期待されるであろう。
【外国語明細書】
2020090653000001.pdf